(57)【特許請求の範囲】
【請求項１】
上下一対の成形型を胴型内で同軸上に摺動可能に設置し、搬送手段により、胴型側部に設けられた開口部からガラス素材を下型の上に載置するとともに、前記ガラス素材を加熱、軟化した後、上下型間でプレス成形し、その後、成形品を上下型間に保持したまま、所定の温度まで冷却を行い、型を開いて前記搬送手段により、胴型内から成形品を搬出するようにした光学素子の成形方法において、前記ガラス素材の表面形状に倣った加熱面を有する加熱手段を、前記開口部から前記胴型内の上下一対の成形型の間に入れた後、前記加熱手段を下降もしくは前記下型を上昇させることにより、前記加熱手段の加熱面とガラス素材を近接させて前記ガラス素材を加熱することを特徴とする光学素子の成形方法。
【請求項２】
上下一対の成形型を胴型内で同軸上に摺動可能に設置し、搬送手段により、胴型側部に設けられた開口部からガラス素材を下型の上に載置するとともに、前記ガラス素材を加熱、軟化した後、上下型間でプレス成形し、その後、成形品を上下型間に保持したまま、所定の温度まで冷却を行い、型を開いて前記搬送手段により、胴型内から成形品を搬出するようにした光学素子の成形方法において、加熱面の近傍に加熱源が設置された加熱手段を、前記開口部から前記胴型内の上下一対の成形型の間に入れた後、前記加熱手段を下降もしくは前記下型を上昇させることにより、前記加熱手段の加熱面とガラス素材を近接させ、前記加熱手段と、前記下型と、前記ガラス素材の外周部に隙間を明けて設置されたリング部材とにより、前記ガラス素材を囲んだ状態で、前記ガラス素材を加熱することを特徴とする光学素子の成形方法。
【請求項３】
上下一対の成形型が胴型内で同軸上に摺動可能に設置されており、搬送手段により、胴型側部に設けられた開口部を通じてガラス素材を下型の上に載置し、加熱手段により前記ガラス素材を軟化した後、前記上下一対の成形型により上下型間でプレス成形し、その後、冷却手段により成形品を上下型間に保持したまま所定の温度まで冷却を行い、前記成形型を開いた後、前記搬送手段により胴型内から成形品を搬出する光学素子の成形装置において、前記加熱手段は、前記ガラス素材の表面形状に倣った加熱面を有しており、前記加熱手段を胴型開口部の一方向から胴型内に対して出入り可能にさせるための駆動手段と、前記加熱手段の加熱面を前記ガラス素材の表面に近接及び離反させるための駆動手段を備えることを特徴とする光学素子の成形装置。
【請求項４】
上下一対の成形型が胴型内で同軸上に摺動可能に設置されており、搬送手段により、胴型側部に設けられた開口部を通じてガラス素材を下型の上に載置し、加熱手段により前記ガラス素材を軟化した後、前記上下一対の成形型により上下型間でプレス成形し、その後、冷却手段により成形品を上下型間に保持したまま所定の温度まで冷却を行い、前記成形型を開いた後、前記搬送手段により胴型内から成形品を搬出する光学素子の成形装置において、前記加熱手段を胴型開口部の一方向から胴型内に対して出入り可能にさせるための駆動手段を備えており、前記加熱手段には加熱面近傍に加熱源が設置されており、前記下型およびガラス素材の外周部には隙間を明けてリング部材が設置されており、前記ガラス素材を加熱する際に、前記加熱手段と前記下型と前記リング部材が前記ガラス素材を囲むようにしたことを特徴とする光学素子の成形装置。
【請求項５】
前記加熱手段の加熱面が、ガラス素材の側面外周を囲む形状となっていることを特徴とする請求項３あるいは４に記載の光学素子の成形装置。
【発明の詳細な説明】
【０００１】
【発明の属する技術分野】
本発明は、加熱されたガラス素材をプレスして得られる光学素子の成形方法、およびその装置に関するものである。
【０００２】
【従来の技術】
従来、ガラス素材を加熱してプレス成形する光学素子の成形方法において、ガラス素材の加熱には、その初期において、ヒータにより、型を加熱する方法が行われていたが、近年においては、成形サイクル短縮や型の耐久性向上のために、型の外にある加熱炉により加熱する方法や、型内にあるガラス素材を専用のヒータで加熱する方法などが行われてきており、それについて、様々な工夫がなされている。
【０００３】
例えば、特開平７−２３７９２５号公報に記載の方法では、胴型の開口部付近にハロゲンランプを設置し、さらに、ガラス素材付近に設けた波長変換部材により加熱を行っている。また、特開平６−３４５４６６号公報に記載の方法では、成形素材加熱用ヒータを、胴型の開口部に対して、出入り可能に動作する構成にして、胴型内で成形素材の加熱を行っている。
【０００４】
【発明が解決しようとする課題】
しかしながら、近年、コストに対する要求がますます厳しくなってきており、更なる成形サイクル短縮や型の耐久性向上が望まれている一方で、レンズ形状の要求も拡大してきており、比較的口径の大きなレンズ成形に対するコストダウンも望まれている。
【０００５】
前述のように、型の外にある加熱炉によりガラス素材を加熱する場合では、ガラス素材が高温でかつ軟化するため、プレス前にガラス素材が変形したり、ガラス素材を型内に搬送する搬送部材において、ガラス素材との接触部での変質やガラス融着が発生し易いなどの問題があり、この影響は、ガラス素材の容量が大きくなるほど、受け易かった。
【０００６】
また、特開平７−２３７９２５号公報に記載の方法では、熱源となるハロゲンランプ自体が、ガラス素材から比較的離れたところにあるために、加熱効率が今一つであることと、さらに、この実施形態では、均一に加熱するために、胴型の開口部にハロゲンランプがあり、開口部の両側から加熱を行っているので、ガラス素材を型内に出し入れする搬送装置との干渉を考慮して、装置を設計しなければならず、装置が複雑になる問題などがあった。
【０００７】
特開平６−３４５４６６号公報に記載の方法の場合は、胴型の中に成形素材加熱用ヒータが内蔵されているため、型構造が複雑になるだけでなく、成形素材加熱用ヒータと型加熱用ヒータとが近くにあって、互いに干渉し易いため、型加熱用ヒータに対して、成形素材加熱用ヒータを、常に高温に設定しておくことができず、加熱効率の向上には、自ずと限界があった。
【０００８】
本発明は、上記事情に基づいてなされたもので、その第１の目的とするところは、ガラス素材を不用意に変形させたり、複雑な装置や型を用いることなく、ガラス素材の加熱効率を向上させることで、成形サイクルを短縮し、かつ、型の耐久性を向上した光学素子の成形方法を提供することにある。
【０００９】
また、本発明の第２の目的とするところは、一段とガラス素材の加熱効率を向上させるとともに、冷却時に冷却効率を落とさずに、型の外周部の温度バラツキを抑えて成形でき、全体の成形サイクルを短縮し、しかも、成形精度の高い光学素子の成形方法を提供することにある。
【００１０】
更に、本発明の第３の目的とするところは、比較的加熱時間のかかる容量の大きな光学素子の成形においても、上述のメリットを有効に達成できる光学素子の成形方法を提供することにある。
【００１１】
【課題を解決するための手段】
上記目的を達成するため、本発明では、上下一対の成形型を胴型内で同軸上に摺動可能に設置し、搬送手段により、胴型側部に設けられた開口部からガラス素材を下型の上に載置するとともに、前記ガラス素材を加熱、軟化した後、上下型間でプレス成形し、その後、成形品を上下型間に保持したまま、所定の温度まで冷却を行い、型を開いて前記搬送手段により、胴型内から成形品を搬出するようにした光学素子の成形方法において、前記ガラス素材の表面形状に倣った加熱面を有する加熱手段を、前記開口部から前記胴型内の上下一対の成形型の間に入れた後、前記加熱手段を下降もしくは前記下型を上昇させることにより、前記加熱手段の加熱面とガラス素材を近接させて前記ガラス素材を加熱することを特徴とする。
【００１２】
これにより、加熱手段を胴型開口部の一方向から入れて、加熱手段の加熱面でガラス素材を覆うようにしても、加熱手段がガラス素材に直接触れることなく、胴型内でガラス素材に近接させ、加熱することができる。また、加熱源そのものをガラス素材近傍に位置することができる。
【００１３】
また、本発明では、上述の構成からなる光学素子の成形方法において、更に、前記加熱手段と、前記下型と、前記ガラス素材の外周部に隙間を明けて設置されたリング部材とにより、前記ガラス素材を囲んだ状態で、前記ガラス素材を加熱することを特徴とする。
【００１４】
これにより、上述同様に、加熱手段をガラス素材に近接させ、加熱することができるだけでなく、リング部材および下型との隙間が保温材となり、加熱効率がさらに向上し、かつ、プレス成形時および冷却時においては、リング部材と上下の型が、互いに略閉塞空間をつくり、リング部材が型の温度を奪うことなく、ガラス周辺部を外気から遮断するために、ガラスの温度分布を均一に保つことができる。
【００１５】
なお、加熱成形されるガラス素材が、厚みで８ｍｍ以上、外径で１５ｍｍ以上の形状、または、容量で８００ｍｍ3 以上のいずれかの、大型のものである場合において、加熱時間・型耐久・面精度のいずれも不利なガラス素材に上述の成形方法が有効である。
【００１６】
また、本発明の好ましい実施の形態として、ガラス素材を加熱する際、加熱手段の温度を、前記ガラス素材の１０9 ポアズの粘度に相当する温度より１００℃以上、高い温度に設定し、かつ、前記加熱手段の加熱面とガラス素材との最短の距離が３ｍｍ以下となるように近接させると、これにより、より加熱効率を向上することができる。
【００１７】
また、本発明の上述の方法を実現する装置として、本発明では、上下一対の成形型が胴型内で同軸上に摺動可能に設置されており、搬送手段により、胴型側部に設けられた開口部を通じてガラス素材を下型の上に載置し、加熱手段により前記ガラス素材を軟化した後、前記上下一対の成形型により上下型間でプレス成形し、その後、冷却手段により成形品を上下型間に保持したまま所定の温度まで冷却を行い、前記成形型を開いた後、前記搬送手段により胴型内から成形品を搬出する光学素子の成形装置において、前記加熱手段は、前記ガラス素材の表面形状に倣った加熱面を有しており、前記胴型開口部の一方向から胴型内の上下一対の成形型間に配置され、駆動手段により前記加熱手段の加熱面と前記ガラス素材の表面が近接及び離反することを特徴とする。
【００１８】
これにより、加熱手段を胴型開口部の一方向から入れて、加熱手段の加熱面でガラス素材を覆うようにしていたとしても、加熱手段をガラス素材に直接触れさせることなく、ガラス素材に近接させて加熱し、また、加熱終了後にガラス素材より離反して、胴型外へ退避することができる。
【００１９】
更に、本発明の上述の装置において、前記下型およびガラス素材の外周部には、隙間を明けてリング部材が設置されており、前記ガラス素材を加熱する際は、前記胴型開口部の一方向から胴型内の上下一対の成形型間に配置され、前記加熱手段と前記下型と前記リング部材とにより、前記ガラス素材を囲うことにより、加熱手段をガラス素材に近接させ、加熱することができると共に、リング部材および下型との隙間が保温材となり、加熱効率を更に向上し、かつ、プレス成形時および冷却時においては、リング部材と上下の型とが互いに略閉塞空間をつくり、このため、リング部材が型の温度を奪うことなく、ガラス周辺部を外気から遮断するので、ガラスの温度分布を均一に保つことができる。
【００２０】
なお、リング部材の代わりに、あるいは、前記リング部材と共に、前記加熱手段の加熱面が、ガラス素材の側面外周を囲む形状となっていてもよい。
【００２１】
【発明の実施の形態】
以下、本発明の実施の形態を、図１〜図３の装置を参照して、具体的に説明する。本発明の第１の実施の形態は、図１に示されており、第２の実施の形態は、図２および図３に示されている。
【００２２】
（第１の実施の形態）
図１において、成形型の外殻部を構成する胴型３は、基準面１１上に設置されており、その中心軸上には、この胴型３を上下に貫通した状態で、貫通穴が形成されている。これらの貫通穴の内、上側の貫通穴には、円柱状に形成された上型部材１が、嵌合した状態で、上下方向に沿って摺動可能に挿入されており、上型部材１の下面中央には、成形面が形成されていて、これにより、ガラス素材６を押圧して、その表面に所望の形状を転写して、光学機能面を形成するのである。
【００２３】
なお、上型部材１の上方には、ガラス素材６に印加するプレス圧を発生させるための駆動源（例えば、ピストン・シリンダ機構）１２が配置されており、この駆動源１２が作動して、上型部材１を下方に向けて押し出すことにより、ガラス素材６にプレス圧を印加するのである。また、上型部材１には、ヒータ７および成形面近傍の温度を測定するためのセンサー（図示せず）が設置されており、更にＮ2 ガス供給源（図示せず）よりＮ2噴出管（図示せず）を通して、上型部材１を冷却するようにしてある。
【００２４】
一方、胴型３の下側の貫通穴には、円柱状に形成された下型部材２が嵌合した状態で、上下方向に沿って摺動可能に挿入されており、その下型部材２の上面中央には、成形面が形成されていて、これにより、ガラス素材６を押圧して、その表面に所望の形状を転写して、光学機能面を形成するのである。
【００２５】
なお、下型部材２の下部には、同じく、駆動源（例えば、ピストン・シリンダ機構）１３が配置されており、この駆動源１３を作動して、基準面１１に形成された貫通穴を介して、下型部材２の下面に当接されている。また、この駆動源はプレス変形動作が終了した後の冷却過程において、成形品の面形状が崩れることを防止するために、下型部材２を上方に押し上げて、成形品に所要の圧力を作用させる。また、下型部材２には、ヒータ８および成形面近傍の温度を測定するためのセンサー（図示せず）が設置されており、更にＮ2 ガス供給源（図示せず）よりＮ2噴出管（図示せず）を通して、下型部材２を冷却するようにしてある。
【００２６】
胴型３の側面には、開口部１０が形成されており、例えば、この開口部１０の右側よりオートハンドなどの搬送部材（図示せず）を介して、成形型の内部へガラス素材６が供給され、また、成形の完了した成形品が成形型の内部から取り出される。また、この開口部１０の左側からは、本発明に係わる加熱部材４が挿入され、ガラス素材６が加熱される。
【００２７】
加熱部材４は、その加熱面４ａ近傍にヒータ９を内蔵し、これより、ガラス素材６を加熱すると共に、ガラス素材６の外周を覆うように外周部４ｂを備えている。また、加熱部材４は、支持部材５に設置された駆動源（例えば、ピストン・シリンダ機構）１５に接続され、上下に移動可能であり、更に、支持部材５は、駆動源（例えば、ピストン・シリンダ機構）１４に接続されていて、加熱部材４を胴型３の開口部１０に対して出入り可能に構成している。
【００２８】
なお、前述の上型部材１、下型部材２および加熱部材４に内設されたヒータ７〜９は、それぞれ独立した温度調節機（図示せず）に接続され、それぞれ、センサー（図示せず）により温度を検出して、これに基づいて、温度調節機を制御することで、付勢される。
【００２９】
次に、上記のように構成された成形型を用いて、レンズを成形する手順について説明する。まず、駆動源１２を引き込み動作させて、上型部材１を胴型３に対して上方にスライドさせ、下型部材２から逃がしておく。また、駆動源１４と駆動源１５についても、引き込み動作した状態におき、更に、加熱部材４は上昇したままで、胴型３の左外側で待機してある。
【００３０】
この状態において、胴型３の開口部１０の右側より、搬送部材を介して、ガラス素材６を下型部材２の成形面上に供給する。なお、上型部材１および下型部材２は、所定の成形条件に対応した温度に調整されている。ガラス素材６が下型部材２の成形面上に供給されると、まず駆動源１４が駆動（押し出し動作）され、支持部材５を介して、加熱部材４を胴型３の開口部１０左側より挿入する。
【００３１】
次に、駆動源１５の駆動（押し下げ動作）により、加熱部材４を押し下げ、加熱面４ａがガラス素材６に対して所定の位置になるまで接近させ、そこで、ガラス素材６の加熱を行う（図１の状態）。この時、加熱部材４の外周部４ｂによって、ガラス素材６の側面部の加熱を行うが、このような加熱部材４の一連の動作で、外周部４ｂがガラス素材６に触れることがない。
【００３２】
上型部材１、下型部材２およびガラス素材６が所定の温度に到達すると、まず駆動源１５の逆駆動（引き込み動作）により、加熱部材４が上昇し、次に、駆動源１４の逆駆動（引き込み動作）により、加熱部材４が胴型３の左外側に退避する。その後、直ちに駆動源１２を駆動（押し出し動作）させて、ガラス素材６の上面に上型部材１の成形面を当接させ、ガラス素材６にプレス圧を印加させて、押圧成形を行う。
【００３３】
ガラスの成形動作が終了すると、冷却工程に移り、上型部材１と下型部材２は、それぞれのＮ2 噴出管を通して供給されるＮ2 ガスによって、その冷却を促進される。冷却開始後、数秒経過した後に、成形品の面形状が崩れないように、駆動源１３を駆動（押し出し動作）させ、下型部材２を下方から押圧し、成形品に圧力を印加する。そして、所定の温度まで温度が低下した時に、駆動源１３を逆駆動（引き込み動作）させて、下型部材２にかかる圧力を解除する。その後、駆動源１２を逆駆動（引き込み動作）させて、上型部材１を上方に移動させ、成形品を、搬送部材を介して、胴型３の開口部１０の右側より外部に取り出す。
【００３４】
ここで、カメラに使用されるレンズを例に、更に詳細な説明を行う。ここではガラス素材に重クラウンガラス（屈折率：１．５８、アッベ数：５９．４、転移点：５０６℃）で、φ９．９ｍｍのボール形状のものを使用し、両面とも凸非球面（近似Ｒ＝１４ｍｍ）で外径：φ１３ｍｍ、中心肉厚：４．８ｍｍ、コバ肉厚：１．９ｍｍの両凸レンズを成形する。
【００３５】
まず、上型部材１および下型部材２の温度が４７０℃（１０15.2ポアズ相当）の時にガラス素材６を投入し、７００℃に加熱された加熱部材４を、前述のようにガラス素材６に近接させ、加熱を行う。この時、ガラス素材６と加熱面４ａとの最短部の距離を２．５ｍｍとした。この状態で、上型部材１および下型部材２の温度が５８０℃（１０9.0 ポアズ相当）になり、しかも、ガラス素材６の温度も５８０℃（１０9.0 ポアズ相当）になった時点で、上型部材１により、押圧成形し、型の成形面をガラス素材（ガラス塊）に転写した。
【００３６】
次に、冷却を開始し、５６０℃（１０9.8 ポアズ相当）で、下型部材２によって、成形品に押圧力を加え、４９０℃（１０13.5ポアズ相当）になった時点で、下型部材２への圧力も解除した。その後、４７０℃（１０15.2ポアズ相当）で上型部材１を上昇させて、型を開き、成形品の取出しを行った。
【００３７】
上記のような一連の動作により、レンズの成形を行ったところ、ガラス素材の加熱時間を６０秒以下とすることができ、また、５００ショット行った後で、成形した型を調べたが、問題になるような特別な異常は、存在しなかった。
【００３８】
因みに、従来の方式では、ガラス素材の加熱時間に１００秒以上かかっており、また、５００ショット後の型を調べたら、下型の中心付近が変質しており、これが原因で、レンズの中央部にクモリが生じ、明らかに外観不良であった。
【００３９】
（第２の実施の形態）
図２には、本発明の別の実施の形態が示されており、ここでは、胴型３の開口部１０の中で、下型部材２２の成形面外周に、下型部材２２とは隙間を明けて、リング部材３０が配置されている。そして、この構成を除いては、第１の実施の形態と、その構成がほぼ同様であるため、その重複する構成部分についての詳細な説明は、省略する。
【００４０】
ここでの相異点は、リング部材３０がある以外に、成形するガラス形状の違いと、加熱部材２４の加熱面２４ａの形状が加熱時に中央部から外周部２４ｂにかけて、ガラス素材２６の表面とほぼ等間隔となる形状であることである。
【００４１】
次に、上記のように構成された成形型により、レンズを成形する手順について説明するが、工程そのものも、やはり第１の実施の形態とほぼ同様であるので、その部分は説明を省略する。
【００４２】
この実施の形態では、ガラス素材２６が下型部材２２の上に供給された後、加熱面２４ａ近傍にヒータ２９を内蔵した加熱部材２４が、胴型３の中に挿入され、その加熱面２４ａがガラス素材２６に近接して、加熱を始めるが、この時、加熱面２４ａと下型部材２２の成形面とは、リング部材３０により、保温された形となり、また、ガラス素材２６は、ほぼ外気から遮断された形となるため、加熱効率が大きく向上するとともに、ガラス素材２６の温度ムラもでき難くなり、均一な温度での加熱が可能となる。
【００４３】
上型部材２１、下型部材２２およびガラス素材２６が、所定の温度に到達すると、第１の実施の形態と同様に、加熱部材２４が胴型３の左外側に退避する。
【００４４】
その後、押圧動作が行われるが、プレス成形終了状態においては、図３に示すように、上型部材２１と下型部材２２の成形面は、リング部材３０により、保温された形となり、また、ガラス素材２６（成形品２６′）は、ほぼ外気から遮断された形となるため、型やガラスの外周部が冷えて、ガラス素材２６の外周部がプレス成形し辛くなるようなこともなくなる。
【００４５】
さらに、冷却工程へと移るが、この時も、上型部材２１、下型部材２２、リング部材３０および成形品２６′の位置関係は、ほぼ変わらないため、プレス成形工程と同様に、外周部が冷え易くなることもなく、冷却および冷却中の下型部材２２による押圧動作が行われ、成形品２６′が取出される。よって、冷却中の成形品に温度ムラも発生しないため、面精度の優れた成形品が得られる。なお、リング部材３０は、ヒータが内蔵されている訳けではなく、また、直接に上型部材２１、下型部材２２に接している訳けでもないので、冷却効率を悪化させることもない。以上の製造工程で、より成形サイクルが短く、かつ面精度の優れた成形品が得られる。
【００４６】
ここで、第１の実施の形態と同様に、カメラに使用されるレンズを例に更に詳細な説明を行うことにする。即ち、ガラス素材に、ランタン系ガラス（屈折率：１．６８、アッベ数：５４．９、転移点：５６２℃）で、外径：φ２１ｍｍ、厚み：１０．５ｍｍ、上面側中心部の曲率半径１４ｍｍ、下面側中心部の曲率半径３８ｍｍの溶融ガラス塊（ゴブ）を下型で受けて、この際に得られたものを使用し、下面側凸Ｒ＝４５ｍｍ、上面側凹非球面（近似Ｒ＝１６ｍｍ）で、外径φ＝２８．０ｍｍ、中心肉厚＝１．５ｍｍ、外周肉厚＝４．２ｍｍの凹メニスカスレンズを成形する。
【００４７】
まず、上型部材２１および下型部材２２の温度が、５３０℃（１０14.9ポアズ相当）の時、ガラス素材２６を投入し、８００℃に加熱された加熱部材２４を、前述のように、ガラス素材２６に近接させ、加熱を行う。この時、ガラス素材６の上面と加熱面４ａとの距離を２ｍｍとし、下型部材２２および加熱部材２４の外周部２４ｂとリング部材３０との径方向の隙間を片側：１．５ｍｍとした。
【００４８】
この状態で、上型部材２１および下型部材２２の温度が６２５℃（１０9.0 ポアズ相当）になり、しかも、ガラス素材６の温度が６８０℃（１０6.5 ポアズ相当）になった時点で、上型部材２１により、押圧成形し、型の成形面をガラス素材の界面に転写した。この時、上型部材２１と下型部材２２の外形は、同寸法としてあるため、上型部材２１は、やはり、隙間を片側：１．５ｍｍ空けて、リング部材３０の中に入った状態となっている。
【００４９】
次に、この状態のまま、冷却を開始し、６１０℃（１０9.6 ポアズ相当）で、下型部材２２により成形品に押圧力を加え、５４０℃（１０14.1ポアズ相当）になった時点で、下型部材２２の圧力も解除した。その後、５３０℃（１０14.9ポアズ相当）で、上型部材２１を上昇させ、型を開き、成形品の取出しを行った。
【００５０】
上記のような一連の動作により、レンズの成形を行ったところ、ガラス素材の加熱時間が大幅に短縮され、１１０秒以下となり、また、５００ショット、成形を行った後に、成形した型を調べたが、特に問題となる異常はなかった。また、通常、比較的口径の大きな成形品は、冷却の際に、外周部に温度分布のバラつきが生じ易く、面精度が出にくい傾向があるが、今回の成形品は、面精度も良好であり、アス面やクセの程度も、ニュートン縞で０．５本以内の差であった。
【００５１】
因みに、従来の方式では、ガラス素材の加熱時間に２４０秒以上もかかっており、また、５００ショット後の型を調べたら、下型の中心付近の変質および外周付近の型の摩耗がかなり発生しており、これが原因で、レンズの外観不良や離型性の悪化などが生じていた。また、成形品の面精度については、アス面やクセがニュートン縞で２本以上発生し、良好な成形品が得られなかった。
【００５２】
このように、比較的口径の大きなレンズほど、そのガラス素材の加熱に時間がかかるようになり、また、面精度も出しづらくなるため、本発明の製造方法およびその装置を適用した場合の効果も、充分大きくなる。
【００５３】
なお、本発明の上述の実施の形態では、加熱手段の加熱面とガラス素材を近接させるために、加熱手段を下降させているが、場合によっては、下型部材の方を上昇させる構成にしてもよい。また、これらの実施の形態では、加熱手段の加熱面がガラス素材の側面外周を囲む形状となるものについて説明しているが、特にこの形状に限定するものではなく、加熱面がガラス素材に近接した状態で、加熱されていればよく、例えば、上面が凹面形状のガラス素材の場合は、加熱面がそれに対応した凸面形状をしている加熱手段などが適用できること、勿論である。
【００５４】
さらに、本発明の実施の形態では、説明の簡便のために、１個取りの成形装置の例で説明しているが、勿論、その成形型の個数に制限はなく、１個の成形装置で、例えば、同時に４個取りするように、装置を構成するなどの変形は、その具体策として、当然、行われるものである。
【００５５】
【発明の効果】
以上説明したように、本発明によれば、胴型開口部の一方向から胴型内に対して出入り可能に構成しかつ加熱面近傍に加熱源を設置した加熱手段を、胴型内に入れた後、加熱手段の加熱面とガラス素材を近接させて、ガラスを加熱するようにしたために、胴型側面から加熱部材を入れる場合でも、加熱面で、ガラス素材の側面を覆う際に、加熱手段が直接、ガラス素材に触れることがなく、ガラス素材に近接させ、加熱することができ、また、加熱源そのものも、ガラス素材近傍に位置することができる。よって、加熱部材が変質したり、ガラスが変形・融着するようなこともなく、加熱効率を上げることができる。これにより、成形サイクルが短縮され、ガラスに対する型の耐久性も向上するなど、多くの効果が得られる。
【００５６】
また、本発明によれば、更に、下型およびガラス素材の外周部に隙間を明けて設置されるリング部材とともに、ガラス素材を囲んで、ガラスを加熱し、プレス成形時および冷却時、前記リング部材が、上下型および成形品外周部に隙間を明けた状態で、位置したまま、成形するようにしたため、加熱手段をガラス素材に近接させ、加熱できる効果を得るだけでなく、リング部材により、加熱効率がさらに向上し、また、プレス成形時および冷却時においても、リング部材により、上下型の成形面およびガラスの外周部の温度低下とバラツキを防ぐことができ、ガラスの温度分布を均一に保つことができるため、プレス時にガラス外周部が冷えて、割れたり、型と擦れるようなこともなくなり、また、面精度の優れた成形品が得られるなど、コスト、精度の両方でも、優れた効果が得られる。
【００５７】
また、本発明では、胴型開口部の一方向から胴型内に対して出入り可能に構成しかつ加熱面近傍に加熱源を設置した加熱手段と、加熱手段の加熱面とガラス素材を近接・離反させるための手段とを装備したため、胴型側面から加熱部材を入れる場合でも、前記加熱手段が、ガラス素材の側面を覆うような加熱面の形状を有することで、ガラス素材に直接触れることなく、ガラス素材に近接させて加熱し、加熱終了後には、ガラス素材より離反して胴型外へ退避することができる。
【００５８】
また、加熱時には、加熱源そのものがガラス素材近傍に位置するようになり、上述の本発明の成形方法における効果を達成すると共に、加熱部材を一方向から入れられるため、加熱部材の形状も簡素になり、また、ガラスの搬送部材の、胴型に対する出入りと干渉するようなこともないため、装置の設計が簡素化される効果が大きい。
【００５９】
この場合、更に、下型およびガラス素材の外周部に隙間を明けて設置されるリング部材にて、ガラス素材を囲むようにして加熱する手段を有し、プレス成形時および冷却時においては、リング部材が上下型および成形品の外周部の隙間を明けた位置に設置されることにより、一段とガラス素材の加熱効率を高め、冷却時に冷却効率を落とさずに、型およびガラスの外周部の温度低下とバラツキを抑えることができる。
【００６０】
また、加熱手段の加熱面を、ガラス素材の側面外周を囲む形状とすることで、ガラス素材の側面外周部も加熱できるとともに、ガラス素材全体を外気からほぼ遮断することができるので、より加熱効率が向上するとともに、ガラス素材全体を均一に加熱することができる。
【図面の簡単な説明】
【図１】本発明の第１の実施の形態に係る、光学素子の成形方法を実施する装置の構成を示した正面断面図である。
【図２】本発明の第２の実施の形態に係る、光学素子の成形方法を実施する装置の構成を示した正面断面図である。
【図３】同じく、プレス動作のほぼ終了した、成形型付近を示した正面断面図である。
【符号の説明】
１、２１    上型部材
２、２２    下型部材
３    胴型
４    加熱部材
４ａ、２４ａ    加熱面
４ｂ、２４ｂ    外周部
５    支持部材
６、２６    ガラス素材
２６′    成形品
７、８、９    ヒータ
１０    開口部
１１    基準面
１２、１３、１４、１５    駆動源
３０    リング部材
【図１】
0003862416.tif 000002
【図２】
0003862416.tif 000003
【図３】
0003862416.tif 000004